(57)【要約】  本発明は、プリント回路（６５０）及び伸長性基材又は非伸長性基材（６１０）を含む可撓性導電性物品（６００）に関する。幾つかの実施形態において、基材は、両面にプリント回路を有する。プリント回路は、その中に多孔質合成ポリマー膜（６６０）及び導電性トレース（６７０）ならびに非導電性領域（６４０）を含む。導電性トレースは、多孔質合成ポリマー膜中に吸収されるか、又はさもなければ取り込まれる。幾つかの実施形態において、合成ポリマー膜は微孔性である。プリント回路は、接着剤ドット（６２０）によって伸長性基材又は非伸長性基材に不連続に結合されうる。プリント回路は、スマートアパレル又はその他のウェアラブル技術などの衣服に一体化されうる。
2021522092.tif 000002
【特許請求の範囲】
【請求項１】
多孔質合成ポリマー膜と少なくとも１つの導電性トレースとを含むプリント回路と、
前記プリント回路に結合された基材と、
を含み、
前記導電性トレースは前記多孔質合成ポリマー膜内に配置されている、
高い可撓性及び耐久性を有する導電性物品。
【請求項２】
前記多孔質合成ポリマー膜は微孔質合成ポリマー膜である、請求項１記載の導電性物品。
【請求項３】
前記基材は伸長性基材又は非伸長性基材である、請求項１又は請求項２記載の導電性物品。
【請求項４】
前記伸長性基材は、伸長性テキスタイル、伸長性布帛、伸長性不織布材料及び伸長性膜から選ばれる少なくとも１つの部材を含む、請求項１〜３のいずれか１項記載の導電性物品。
【請求項５】
前記伸長性基材は伸長性テキスタイル又は伸長性布帛である、請求項１〜４のいずれか１項記載の導電性物品。
【請求項６】
前記伸長性基材は、伸長性ラミネート又は伸長性繊維を含む、請求項１〜５のいずれか１項記載の導電性物品。
【請求項７】
前記多孔質合成ポリマー膜は延伸ポリテトラフルオロエチレン（ｅＰＴＦＥ）、ポリフッ化ビニリデン（ＰＶＤＦ）、フッ素化エチレンプロピレン（ＦＥＰ）、ペルフルオロアルコキシアルカン（ＰＦＡ）、ポリエステルスルホン（ＰＥＳ）、ポリ（ｐ−キシリレン）（ｅＰＰＸ）、多孔質超高分子量ポリエチレン（ｅＵＨＭＷＰＥ）、多孔質エチレンテトラフルオロエチレン（ｅＥＴＦＥ）及び多孔質ポリ乳酸（ｅＰＬＬＡ）から選ばれる、請求項１〜６のいずれか１項記載の導電性物品。
【請求項８】
前記合成ポリマー膜は延伸フルオロポリマー膜である、請求項１〜７のいずれか１項記載の導電性物品。
【請求項９】
前記合成ポリマー膜は延伸ポリテトラフルオロエチレン膜である、請求項１〜８のいずれか１項記載の導電性物品。
【請求項１０】
前記導電性トレースは前記多孔質合成ポリマー膜の厚さを通して細孔を充填する、請求項１〜９のいずれか１項記載の導電性物品。
【請求項１１】
前記導電性トレースは導電性金属ナノ粒子、導電性材料のナノ粒子、導電性ナノチューブ、導電性金属フレーク、導電性ポリマー及びそれらの組み合わせから選ばれる、請求項１〜１０のいずれか１項記載の導電性物品。
【請求項１２】
前記導電性トレースは銀、白金、金、銅及びそれらの組み合わせの粒子を含む、請求項１〜１１のいずれか１項記載の導電性物品。
【請求項１３】
前記導電性トレースは導電性粒子の連続ネットワークを含む、請求項１〜１２のいずれか１項記載の導電性物品。
【請求項１４】
前記導電性トレースは導電性パターンの形態を有する、請求項１〜１３のいずれか１項記載の導電性物品。
【請求項１５】
前記導電性物品は、洗浄試験耐久性試験方法によって決定して、少なくとも１０回の洗浄サイクルの洗浄耐久性を有する、請求項１〜１４のいずれか１項記載の導電性物品。
【請求項１６】
前記導電性物品はＫａｗａｂａｔａ試験方法によって決定して、０．１グラム力−ｃｍ２／ｃｍ未満の撓み度を有する、請求項１〜１５のいずれか１項記載の導電性物品。
【請求項１７】
第一の多孔質合成ポリマー膜と前記第一の多孔質合成ポリマー膜内に配置されている第一の導電性トレースとを含む第一のプリント回路と、
第二の多孔質合成ポリマー膜と  前記第二の多孔質合成ポリマー膜内に配置されている第二の導電性トレースとを含む第二のプリント回路と、
第一の面で前記第一のプリント回路に結合され、そして第二の面で前記第二のプリント回路に結合された基材と、
を含む、高い可撓性及び耐久性を有する導電性物品。
【請求項１８】
延伸ポリテトラフルオロエチレン膜と前記延伸ポリテトラフルオロエチレン膜の細孔内に配置されている少なくとも１つの導電性トレースとを含むプリント回路と、
前記プリント回路に結合された非伸長性テキスタイルと、
を含む、高い可撓性及び耐久性を有する導電性物品であって、
前記導電性トレースは前記延伸ポリテトラフルオロエチレン膜の厚さを通して細孔を充填し、
前記導電性物品は、Ｋａｗａｂａｔａ試験によって決定して、０．１グラム力−ｃｍ２/ｃｍ未満の撓み度を有し、
前記導電性物品は、洗浄試験耐久性によって決定して、少なくとも１０回の洗浄サイクルの洗浄耐久性を有し、そして
前記導電性物品は、水蒸気透過速度（ＭＶＴＲ）測定によって決定して、少なくとも２１，０００ｇ／ｍ２／２４時間の水蒸気透過速度を有する、導電性物品。
【発明の詳細な説明】
【技術分野】
【０００１】
分野
本開示は、一般に、プリント回路、より具体的には、伸長性基材又は非伸長性基材に結合され、導電性物品を形成する可撓性かつ耐久性プリント回路に関する。
【背景技術】
【０００２】
背景
従来、フレキシブル回路はMylar又はKapton（登録商標）などの剛性材料上に構築される。これらの材料は、従来の銅及びガラス繊維回路基板と比較して可撓性であると考えられているが、テキスタイル又は皮膚に匹敵する可撓性を示さない。衣服及び/又は他の皮膚に装着されるデバイスへのフレキシブル回路の組み込みはこの剛性によって制限される。確かに、多くの既存の回路材料は、特に使用中及び洗浄又は他のクリーニング法の間に曲げるときに、テキスタイルに一体化され、耐久的に信頼できるままに維持されるには硬すぎる。
【０００３】
この点に関して、薄くて伸長性のある多くの導電性インクが開発されてきた。これらのインクは、従来、テキスタイルに直接印刷され、テキスタイルの可撓性、伸長性及び手触りを維持することができる。しかしながら、それらは有意な耐久性及び電気的接続の問題に悩まされている。例えば、テキスタイルが伸長されると、テキスタイル繊維束は相互に対して有意に移動する。導電性インクは、テキスタイル繊維束の間のギャップを橋掛けるために必要な伸びに耐えることができず、その結果、断線及び開回路が発生する。
【０００４】
同伸長性導電性インクはウレタンフィルム上に印刷され、次いで、伸長性テキスタイルに熱接着されている。これにより、テキスタイル上に直接印刷するよりも耐久性の高い回路が得られるが、結果として得られるラミネートは、元のテキスタイルよりも有意に伸長性が低くなる。他の既存の技術において、導電性インクは、絶縁性インクの間に挟まれ、次いで、テキスタイルに熱的にラミネートされてきた。しかしながら、絶縁性インクの薄いコーティングは、導電性インクを効果的に支持することができない。絶縁性インクの厚さを増加させると耐久性が向上するが、テキスタイルの伸長性が大幅に犠牲になる。
【発明の概要】
【発明が解決しようとする課題】
【０００５】
フレキシブル電気回路の進歩にもかかわらず、衣服から医療診断及び治療デバイスに至るまでのさまざまな用途、ならびに他の多くの適切な最終用途のための耐久性でかつ効果的な可撓性のある電気回路システムの必要性が依然として存在する。
【課題を解決するための手段】
【０００６】
要旨
本開示は、基材に結合されたプリント回路を含む、高い可撓性及び耐久性を有する導電性物品に関する。プリント回路は、多孔質合成ポリマー膜、及び、少なくとも１つの導電性トレースを含み、そして基材に連続的に又は不連続に結合されていることができる。基材は伸長性又は非伸長性基材、例えば、伸長性テキスタイル、伸長性布帛、伸長性ラミネート、伸長性繊維、伸長性不織布材料又は伸長性膜であることができる。例示の実施形態において、伸長性基材は伸長性テキスタイル又は伸長性布帛である。導電性トレースは、多孔質合成ポリマー膜の細孔中に、そして厚さを通して吸収されるか、又はさもなければ導入されうる。導電性トレースは、導電性粒子の連続ネットワークを含み、導電性パターン又は回路の形態を有することができる。例示的な実施形態において、非導電性領域は、導電性トレースに沿って横に配置されている。幾つかの実施形態において、絶縁性オーバーコートを導電性トレース上に適用して、導電性トレースを外部要素から保護するのを助けることができる。少なくとも１つの実施形態において、多孔質合成ポリマー膜は延伸フルオロポリマー膜、例えば、延伸ポリテトラフルオロエチレン膜である。導電性物品は、洗浄試験耐久性試験方法で決定して、少なくとも１０回の洗浄サイクルの洗浄耐久性を有する。また、導電性物品は、有利には可撓性であり、Ｋａｗａｂａｔａ試験方法で決定して、０．１グラム力−ｃｍ２／ｃｍ未満の撓み度を有する。
【図面の簡単な説明】
【０００７】
図面の簡単な説明
添付の図面は、本開示のさらなる理解を提供するために含まれ、本明細書に組み込まれ、その一部を構成し、実施形態を示し、記載とともに、本開示の原理を説明するのに役立つ。
【０００８】
【図１】図１は、少なくとも１つの実施形態による、多孔質延伸ポリテトラフルオロエチレン（ｅＰＴＦＥ）膜（膜１）の走査型電子顕微鏡写真（ＳＥＭ）画像である。
【０００９】
【図２】図２は、少なくとも１つの実施形態による、多孔質延伸ポリテトラフルオロエチレン（ｅＰＴＦＥ）膜（膜２）のＳＥＭである。
【００１０】
【図３】図３は、少なくとも１つの実施形態による、例５で利用された多孔質ポリエチレン膜のＳＥＭである。
【００１１】
【図４】図４は、少なくとも１つの実施形態による、実施例で使用された例示的な導電性トレースの配置及びサイズの図解である。
【００１２】
【図５】図５は、少なくとも１つの実施形態による、例１で試験された幾つかの材料の歪み対負荷及び歪み対抵抗の図解である。
【００１３】
【図６Ａ】図６Ａは、少なくとも１つの実施形態による、接着剤ドットの形態のグラビアパターンで適用された接着剤を有する基材の概略図である。
【００１４】
【図６Ｂ】図６Ｂは、少なくとも１つの実施形態による、吸収された導電性トレースに隣接して配置された非導電性領域を備えた導電性物品の概略図である。
【００１５】
【図６Ｃ】図６Ｃは、少なくとも１つの実施形態による、基材の各側にプリント回路を含む導電性物品の概略図である。
【００１６】
【図７】図７は、少なくとも１つの実施形態による、導電性トレースを中に吸収した延伸ポリテトラフルオロエチレン膜の一部の走査型電子顕微鏡写真（ＳＥＭ）である。
【００１７】
【図８Ａ】図８Ａは、少なくとも１つの実施形態による、レーザマイクロメータを使用する場合の合成ポリマー膜の厚さを測定するための、レーザマイクロメータ源とレーザマイクロメーターレシーバとの間に位置合わせされた金属シリンダの概略図である。
【００１８】
【図８Ｂ】図８Ｂは、少なくとも１つの実施形態による、レーザマイクロメータを使用する場合の合成ポリマー膜の厚さを測定するときの、オーバーラップがなく、しわがない、図８Ａに示された金属シリンダの表面上に覆われた膜の単層の概略図である。
【発明を実施するための形態】
【００１９】
詳細な説明
当業者は、本開示の様々な態様が、意図された機能を発揮するように構成された任意の数の方法及び装置によって実現できることを容易に理解するであろう。本明細書で参照される添付の描図は、必ずしも一定の縮尺で描かれているわけではなく、本開示の様々な態様を例示するために誇張されている場合があり、その点で、描図は限定として解釈されるべきではないことにも留意されたい。「導電性トレース」、「伝導性トレース」及び「トレース」という用語は、本明細書で互換的に使用されうることが理解されるべきである。 「膜」及び「フィルム」という用語は、本明細書で互換的に使用されうる。本明細書で使用されるときに、「合成ポリマー膜」という用語は、多孔質合成ポリマー膜又は微孔質合成ポリマー膜のいずれかを含むことが意図される。
【００２０】
本発明は、プリント回路及び伸長性基材又は非伸長性基材を含む、可撓性導電性物品に関する。プリント回路は導電性トレースを含む。導電性トレースは、多孔質合成ポリマー膜の細孔中に、そして、厚さを通して吸収され又はさもなければ取り込まれることができる。幾つかの実施形態において、合成ポリマー膜は微孔性である。プリント回路は、伸長性基材又は非伸長性基材に不連続に結合されうる。代替の実施形態において、プリント回路は基材に連続的に結合されている。プリント回路は、スマートアパレル又はその他のウェアラブル技術などの衣服に一体化することができる。
【００２１】
上記のように、導電性物品は、少なくとも１つの導電性トレース及び多孔質合成ポリマー膜を含むプリント回路を含む。本明細書で使用されるときに、「導電性トレース」という用語は、それを通して電子を伝導することができる連続線又は連続経路を記載することが意図される。例示的な実施形態において、非導電性領域は、導電性トレースに沿って横に配置されている。幾つかの実施形態において、導電性インクを使用して、導電性トレースを合成ポリマー膜の中に堆積させることができる。「導電性インク」という用語は、本明細書で使用されるときに、キャリア液体（例えば、溶媒）中に導電性粒子を組み込んだ材料を指す。幾つかの実施形態において、導電性粒子は、銀、金、銅又は白金粒子を含む。適切な導電性インクの非限定的な例としては、2108-IPA（Nanogap Inc.,Richmond, CA）、UTDAgPA（UT Dots, Inc., Champaign, IL）及びUTDAg60X（UT Dots, Inc., Champaign, IL）が挙げられる。
【００２２】
導電性トレースを形成する他の導電性材料の非限定的な例としては、導電性金属粒子又はナノ粒子（例えば、銀、金、銅及び白金）、他の導電性材料の粒子又はナノ粒子（例えば、グラファイト又はカーボンブラック）、導電性ナノチューブ、導電性金属フレーク、導電性ポリマー及びそれらの組み合わせが挙げられる。本明細書で使用されるときに、「ナノ粒子」という用語は、導電性粒子の少なくとも１つの次元において１．０ｎｍ〜１００ｎｍのサイズを有する粒子を記載することが意図される。
【００２３】
導電性トレースは、電流が流れることができる回路を形成するために使用できる導電性パターンの形態であることができる。パターンは、例えば、図４に例示される平行線などのオープンパスを作成することができる。幾つかの実施形態において、電子部品（例えば、表面実装電子部品）は、導電性トレースパターンに電気的に結合（例えば、接着）されて、回路を作成することができる。幾つかの実施形態において、電子部品（例えば、プロセッサ、バッテリ及び／又はトランスミッタなどを含む電子モジュール）は、導電性トレースに電気的に結合（例えば、接着）され、回路を形成することができる。導電性トレースは、抵抗器、コンデンサ、発光ダイオード（ＬＥＤ）、集積回路、センサ、電源、及び、データ送信機及び受信機と結合するように構成できる。さらに、導電性トレースを使用して、例えば、ユーザの心拍速度又は血液中の酸素飽和度などの情報を、ユーザ又はユーザの医師に送信することができる。
【００２４】
上記のように、導電性トレースは、合成ポリマー膜内に配置される。適切な多孔質合成ポリマー膜の非限定的な例としては、延伸ポリテトラフルオロエチレン（ｅＰＴＦＥ）、ポリフッ化ビニリデン（ＰＶＤＦ）、フッ素化エチレンプロピレン（ＦＥＰ）、ペルフルオロアルコキシアルカン（ＰＦＡ）、ポリエステルスルホン（ＰＥＳ）、米国特許公開第２０１６/００３２０６９号明細書に教示されるような延伸ポリ（ｐ−キシリレン）（ｅＰＰＸ）、Ｓｂｒｉｇｌｉａの米国特許第９，９２６，４１６号明細書に教示されるような多孔質延伸超高分子量ポリエチレン（ｅＵＨＭＷＰＥ）、米国特許第９，９３２，４２９号明細書に教示されるような多孔質延伸エチレンテトラフルオロエチレン（ｅＥＴＦＥ）、Ｓｂｒｉｇｌｉａらの米国特許第７，９３２，１８４号明細書に教示されるような多孔質延伸ポリ乳酸（ｅＰＬＬＡ）、Ｓｂｒｉｇｌｉａの米国特許第９，４４１，０８８号明細書に教示されるような多孔質延伸ポリフッ化ビニリデン−コ−テトラフルオロエチレン又はトリフルオロエチレン[ＶＤＦ−コ−（ＴＦＥ又はＴｒＦＥ）]ポリマーならびにそれらの任意の組み合わせが挙げられる。少なくとも１つの実施形態において、合成ポリマー膜は、ノード及びフィブリル微細構造を有する微孔質フルオロポリマー膜などの微孔質合成ポリマー膜であり、ここで、ノードはフィブリルによって相互接続され、細孔は膜全体にわたるノードとフィブリルとの間に位置するボイド又は空間である。例示的なノード及びフィブリルの微細構造は、Ｇｏｒｅの米国特許第３，９５３，５６６号明細書に記載されている。
【００２５】
本明細書に記載の微孔性膜は、それらが約４．０ｍ２／ｃｍ３を超える、約１０ｍ２／ｃｍ３を超える、約５０ｍ２／ｃｍ３を超える、約７５ｍ２／ｃｍ３を超える、最大１００ｍ２／ｃｍ３である比表面積を有するという点で、他の膜又は構造と区別されうる。幾つかの実施形態において、比表面積は約４．０ｍ２／ｃｍ３〜１００ｍ２／ｃｍ３である。本明細書において、比表面積は、エンベロープ体積ではなく、骨格体積に基づいて規定される。さらに、微孔質合成ポリマー膜におけるフィブリルの大部分は、約１．０μｍ未満、又は約０．１μｍ〜約１．０μｍ、約０．３μｍ〜約１．０μｍ、約０．５μｍ〜約１．０μｍ又は約０．７μｍ〜約１．０μｍの直径を有する。さらに、微孔性膜は薄く、厚さは約１００μｍ未満、約７５μｍ未満、約５０μｍ未満、約３５μｍ未満、約２５μｍ未満、約２０μｍ未満、約１０μｍ未満、約５μｍ未満又は約３μｍ未満である。少なくとも１つの例示的な実施形態において、合成ポリマー膜は延伸ポリテトラフルオロエチレン（ｅＰＴＦＥ）膜である。Ｇｏｒｅの米国特許第３，９５３，５６６号明細書、Ｂｏｗｅｎらの米国特許公開第２００４/０１７３９７８号明細書、Ｂａｃｉｎｏらの米国特許第７，３０６，７２９号明細書、Ｂａｃｉｎｏの米国特許第５，４７６，５８９号明細書又はＢｒａｎｃａらの米国特許第５，１８３，５４５号明細書に記載されている方法に従って調製された延伸ポリテトラフルオロエチレン（ｅＰＴＦＥ）膜も本明細書で使用することができる。
【００２６】
導電性材料（例えば、導電性インク）は、多孔質合成ポリマー膜に適用されることができ、その結果、それは多孔質合成ポリマー膜中に吸収され又はさもなければその中に取り込まれて、導電性材料を配置し、このようにして、合成ポリマー膜内に導電性トレースを配置して、プリント回路を形成する。「吸収される」は、本明細書中に使用されるときに、液体キャリア（例えば、導電性インク）を介した多孔質又は微孔質合成ポリマー膜の既存の細孔又は空隙への導電性トレースの包含及び／又は堆積を記載することが意図され、特に充填膜を除外し、そこでは、導電性トレースは合成ポリマー膜の一体部分であり、細孔又は空隙内に幾らかの導電性トレースが露出していることがある。多孔質膜内の既存の細孔又は空隙を充填する任意の既知の方法を本明細書で利用できることに留意されたい。幾つかの実施形態において、導電性トレースは、多孔質又は微孔質合成ポリマー膜の厚さを通して細孔を占め又は充填する。そのようにして、導電性トレースは、多孔質又は微孔質合成ポリマー膜の細孔体積の大部分を占めることができる。例示的な実施形態において、多孔質又は微孔質合成ポリマー膜の細孔は、電子が通過するための導電性トレースを作成するのに十分な量の導電性材料で充填される。導電性トレースを形成する導電性材料は、既知の堆積及び吸収方法、例えば、インクジェット印刷、グラビア印刷及びフレキソグラフィック印刷によって多孔質合成ポリマー膜に適用されて、導電性トレースを形成することができる。中に導電性トレースを有する合成ポリマー膜は、本明細書において、プリント回路と呼ばれる。
【００２７】
本明細書で論じられるように、導電性トレースは、合成ポリマー膜中に吸収されるか、又はさもなければ取り込まれて、プリント回路を形成する。少なくとも１つの実施形態において、所望のパターンを有するステンシルは多孔質合成ポリマー膜に適用される。当業者に知られている合成ポリマー膜上にパターンを形成する他の形態は、本開示の範囲内であると考えられることが理解されるべきである。例示的な実施形態において、多孔質合成ポリマー膜は平坦であり、導電性材料が適用されたときにしわを含まない。導電性材料（例えば、導電性インク）はステンシル上に過剰に適用される（例えば、過剰な導電性材料が適用される）ことができ、その結果、ステンシルが除去されると、導電性材料は所望のパターンで多孔質合成ポリマー膜の細孔中に吸収されて、導電性ポリマー膜内に導電性材料、したがって導電性トレースを配置し、プリント回路を形成する。ステンシルの表面上に存在する過剰な導電性材料は、ステンシルを取り外す前に取り除くことができる。しかしながら、吸収プロセスの結果として、無視できる量の導電性材料は合成ポリマー膜の表面又は表面の一部に残る可能性があることを理解されたい。当該技術分野で知られている多孔質合成ポリマー膜の細孔中に導電性材料を取り込むか又は吸収する他の方法もまた、本開示の範囲内であると考えられる。
【００２８】
導電性物品を形成する際に、プリント回路（例えば、合成ポリマー膜及び導電性トレース）を適用する前に、不連続接着剤を基材に適用することができる。プリント回路は、接着剤によって基材に不連続に取り付けられることができる。接着剤は、熱可塑性接着剤又は熱硬化型接着剤であることができる。幾つかの実施形態において、図６Ａに示されるように、接着剤は、接着剤ドット６２０の形態のグラビアパターンで基材６１０に適用されうる。基材上の接着剤のパターンは、基材が１つ以上の方向に曲がることができる（例えば、可撓性を維持する）限り、限定されないことを理解されたい。したがって、グリッド又は平行線などの他の接着剤パターンは、基材の可撓性が維持される限り、本開示の範囲内であると考えられる。上記のように、基材は伸長性又は非伸長性であることができる。本明細書で使用されるときに、「伸長性」という用語は、１つ以上の方向に引張ることができるが、それが解放されると、材料は元の形状に戻るか又は実質的に戻る材料（例えば、テキスタイル又は布帛）を示すことが意図される。伸長性基材は、伸長性基材の弾力性に応じて、元の緩和された長さの１．２５倍、１．５倍、１．７倍、２倍、３倍、４倍、５倍、６倍、７倍、８倍、９倍又は１０倍（それ以上）まで伸長されうる。幾つかの実施形態において、伸長性基材は、基材の弾性限界に達するまで伸長される。使用できる伸長性基材の例としては、限定するわけではないが、伸長性テキスタイル又は布帛、伸長性ラミネート（例えば、ＫｅｌｓｅｙのＷＯ２０１８／０６７５２９Ａ１）、伸長性繊維、伸長性不織布材料又は伸長性膜が挙げられる。例示的な実施形態において、プリント回路は、伸長性テキスタイル又は伸長性布帛に結合される。
【００２９】
基材６１０がその上に接着剤ドット６２０などの接着剤を含むと、合成ポリマー膜６６０及び導電性トレース６７０を含むプリント回路６５０は基材６１０上に配置され、図６Ｂに示されるように、接着剤ドット６２０を介して基材６１０に取り付けられ、導電性物品６００を形成する。非導電性領域６４０は、吸収された導電性トレース６７０に隣接して配置されている。幾つかの実施形態において、図６Ｃに示されるように、導電性トレース６７０及び合成ポリマー膜６６０を含むプリント回路６５０は基材６１０の片側に配置され、そして導電性トレース６７１及び合成ポリマー膜６６１を含む別のプリント回路６５１は基材の反対側に配置されている。非導電性領域６４０は、吸収された導電性トレース６７０，６７１に隣接して配置される。合成ポリマー膜６７０，６７１は、互いに同じであっても又は異なっていてもよいことに留意されたい。また、導電性トレース６７０，６７１は、互いに同じであっても又は異なっていてもよい。図７は、導電性トレース４２０を中に吸収した、ＳＥＭ載置テープ４３０上に配置された例示的な延伸ポリテトラフルオロエチレン膜４１０の一部の走査型電子顕微鏡写真（ＳＥＭ）４００である。
【００３０】
どの図にも描かれていないが、吸収プロセスの結果として、多孔質合成ポリマー膜の表面上に幾らかの導電性トレースが存在しうることを理解されたい。導電性トレースが液体キャリア（例えば、導電性インク）により適用される実施形態において、熱をプリント回路に適用して、液体キャリアを除去することができる。適用される温度は、合成ポリマー膜内の導電性トレース（例えば、金属粒子）を少なくとも部分的に融着して、導電性粒子の連続ネットワークを形成するのに十分であることができる。他の実施形態において、熱を使用して、導電性粒子からリガンド又は他の処理助剤を除去することができる。
【００３１】
幾つかの実施形態において、絶縁性オーバーコートを導電性トレース上に適用して、導電性トレースを、外部要素から保護するのを助けることができ、外部要素としては、限定するわけではないが、摩耗が挙げられる。導電性トレースを絶縁するために使用される材料の非限定的な例としては、ウレタン（溶液として送達される）、アクリル（液体として送達される）、シリコーン、スチレンイソプレンブタジエンブロックコポリマー、バイトン（商標）FKM（合成ゴム及びフルオロポリマーエラストマー）、ポリオレフィン又はフルオロポリマーが挙げられる。
【００３２】
有利なことに、本明細書に記載の導電性物品は非常に可撓性が高く、以下に示すＫａｗａｂａｔａ試験によって証明して、０．１グラム力−ｃｍ２／ｃｍ未満の撓み度を有する。幾つかの実施形態において、導電性物品は、０．００９グラム力−ｃｍ２／ｃｍ未満、０．００８グラム力−ｃｍ２／ｃｍ未満、０．００７グラム力−ｃｍ２／ｃｍ未満、０．００６グラム力−ｃｍ２／ｃｍ未満、０．００５グラム力−ｃｍ２／ｃｍ未満又は０．００４グラム力−ｃｍ２／ｃｍ未満の撓み度を有する。さらに、吸収した多孔質合成ポリマー膜は耐久性が高く、本明細書に記載の洗浄試験耐久性試験方法によって証明して、複数回の洗浄に耐えることができる。また、導電性物品はまた、通気性が高く、本明細書に記載の水蒸気透過速度（ＭＶＴＲ）試験方法によって証明して、少なくとも２０００のＭＶＴＲを有する。
【００３３】
試験方法
特定の方法及び装置を以下に記載するが、当業者によって適切であると決定される他の方法又は装置を代替的に利用できることを理解されたい。
【００３４】
抵抗測定vs．伸長性
【００３５】
図４に示されるパターンでプリント回路を上に含む座屈したテキスタイルを、図４に示される単一の印刷された導電線４０１が１５ｍｍ幅のストリップ内で中央にあるように、トリミングした。ストリップを、INSTRON（登録商標）モデル5965のグリップに取り付け、印刷された導電線の両端とグリップの間に５ｍｍのギャップができるように、ラミネートをグリップした。力ゲージが−０．１ニュートン〜０．１ニュートンの間に記録されるまで、グリップを離れるように動かした。ゲージの長さをゼロにし、Keithly（登録商標）580マイクロオーム計（Tektronix,Inc.,Beaverton,OR,USA）のマッチングソースとセンスリードを印刷線４０１の両端にそれぞれ接続した。サンプルを５０％まで歪ませ、次に６０ｍｍ/分で０％に戻した。抵抗は、試験サイクルの伸長段階と圧縮段階の両方で１０％の歪み増分で測定した。
【００３６】
ＡＴＥＱ空気流
【００３７】
ＡＴＥＱ空気流は、膜サンプルを通過する空気の層流体積流速を測定するための試験方法である。各膜について、流路を横切って２．９９ｃｍ２の領域をシールするように、サンプルを２つのプレート間にクランプした。ＡＴＥＱ（登録商標）（ATEQ Corp.,Livonia, MI）Premier D Compact Flow Testerを使用して、膜を通して１．２ｋＰａ（１２ｍｂａｒ）の空気差圧で装填することにより各膜サンプルを通過する空気流速度（Ｌ/ｈｒ）を測定した。 
【００３８】
ガーリー空気流
【００３９】
ガーリー空気流試験は、１００ｃｍ３の空気が０．１７７ｐｓｉ（約１．２２ｋＰａ）の水圧で１ｉｎ２（約６．４５ｃｍ２）のサンプルを通して流れる時間を秒単位で測定する。サンプルを、ＧＵＲＬＥＹ（商標）密度計及び滑らかさテスターモデル4340（Gurley Precision Instruments, Troy, NY）で測定した。報告される値は、３つの測定値の平均であり、秒単位である。
【００４０】
厚さ
【００４１】
厚さは、レーザマイクロメータ（Keyenceモデル番号LS- 7010、Mechelen, Belgium）を使用して測定した。図８Ａ及びＢに示されるように、金属シリンダ８０１を、レーザマイクロメータ光源８０２とレーザマイクロメータ受信機８０３との間に位置合わせした。シリンダ８０１の上部の影８０５は、図８Ａに示されるように受信機８０３に投影されている。次に、影の位置はレーザマイクロメータの「ゼロ」読み取り値としてリセットされた。図８Ｂに示されるように、膜８０４の単層を、重なりもなく、しわもなく、金属シリンダ８０１の表面上に覆い、影８０６を受信機８０３上に投影する。次に、レーザマイクロメータは、影８０５及び８０６の位置の変化をサンプルの厚さとして示した。各厚さを各サンプルにつき３回測定し、平均した。
【００４２】
面積あたりの質量（質量/面積）
【００４３】
サンプルの面積あたりの質量は、ＡＳＴＭ Ｄ３７７６（布帛の単位面積あたりの質量（重量）の標準試験方法）試験方法（選択肢Ｃ）に従って、Mettler-Toledoスケール、モデル1060を使用して測定した。試験片を計量する前に秤を再校正し、結果を１平方メートルあたりのグラム数（ｇ/ｍ２）で報告した。
【００４４】
洗浄試験耐久性
【００４５】
洗浄試験は、Ｋｅｎｍｏｒｅ洗濯機（８０シリーズ）で行った。荷重は１８１４．４±１１３．４グラムであった。水位は１８±１ガロン（約６８．１±３．７９Ｌ）であった。洗濯機の設定は１２分のコットンスターディ（Cotton Sturdy）であった。洗浄温度は１２０±５°Ｆ（約４８．９±２．７８℃）であった。洗濯洗剤はオリジナルタイドパウダー（3700085006）であった。石鹸の量は１１．０±０．１グラムであった。乾燥はＫｅｎｍｏｒｅ６００ドライヤで行った。ドライヤの設定はコットンスターディであった。自動湿分検知機能はノーマルドライに設定され、サンプルが乾燥したときに乾燥サイクルを終了した。１つの完全な洗濯耐久性サイクルは、１つの洗濯サイクル及び１つの乾燥サイクルからなる。各導電性トレースの抵抗は、０、１、３、６、１０、１５及び２０サイクル後に、以下の方法で測定した。KEITHLEY（登録商標）2750マルチメータシステム（Tektronix, Inc., Beaverton, OR, USA）を使用してＤＣ抵抗の２点プローブ測定を行った。合成ポリマー膜は、大きなしわを取り除くために平らに置かれたが、基材（すなわち、布帛）は緩和状態のままであった（すなわち、伸長されていなかった）。正及び負のプローブを各トレースの両端に手で配置し、抵抗の値を記録した。試験されたトレースの数は５であった。洗浄試験耐久性は、トレースの５０％が１メガオーム（ＭΩ）の抵抗を超える前の洗浄サイクルの数として報告した。
【００４６】
水蒸気透過速度（ＭＶＴＲ）測定
【００４７】
３５重量部の酢酸カリウム及び１５重量部の蒸留水からなる約７０ｍＬの溶液を、口の内径が６．５ｃｍである１３３ｍＬポリプロピレンカップに入れた。Ｃｒｏｓｂｙの米国特許第４，８６２，７３０号明細書に記載されている方法で試験して、最小ＭＶＴＲが約８５，０００ｇ/ｍ２/２４時間である延伸ポリテトラフルオロエチレン（ＰＴＦＥ）膜を、ラバーバンドを使用してカップの縁に取り付けて、酢酸カリウム溶液を含む、ぴんと張った漏れのない微孔質バリアを形成した。
【００４８】
同様の延伸ＰＴＦＥ膜をウォーターバスの表面に取り付けた。ウォーターバスアセンブリを、温度制御された部屋及び水循環浴を利用して、２３±０．２℃に制御した。
【００４９】
試験手順を行う前に、試験するサンプルを２３℃の温度及び５０％の相対湿度で条件調節した。導電性トレースがウォーターバスの表面に取り付けられた延伸ポリテトラフルオロエチレン膜とは反対側を向くようにサンプルを配置し、カップアセンブリの導入前に少なくとも１５分間平衡化させた。カップアセンブリの重量を１/１０００ｇ単位で測定し、逆さまにして試験サンプルの中央に配置した。
【００５０】
ウォーターバス中の水と飽和塩溶液との間の駆動力によって水輸送を提供し、その方向への拡散によって水流束を提供した。サンプルを１５分間試験し、次いで、カップアセンブリを取り外し、１/１０００ｇ以内で再度計量した。
【００５１】
サンプルのＭＶＴＲを、カップアセンブリの重量増加から計算し、２４時間あたりのサンプル表面積１平方メートルあたりの水のグラム数で表した。
【００５２】
マトリックス引張強度の決定
【００５３】
ＡＳＴＭ Ｄ４１２−ドッグボーンＦを使用して、合成ポリマー膜を長手方向及び横断方向のそれぞれに切断した。「機械方向」は押出方向であり、「横断方向」はこれに垂直である。膜が切断される領域にシワがないように、膜を切断テーブル上に置いた。次に、ダイを膜の上に（一般に膜の中央２００ｍｍ）、その長手軸が試験される方向と平行になるように配置した。ダイの位置を合わせたら、圧力をかけて合成ポリマー膜を切断した。圧力を取り除いたときに、ドッグボーンサンプルを検査して、引張試験に影響を与える可能性のある縁欠陥がないことを確認した。このようにして、機械方向に少なくとも３つのサンプル、横断方向に３つのサンプルを調製した。ドッグボーンサンプルを調製したら、メトラートレドスケール、モデルAG204を使用して、それらの質量を測定して決定した。
【００５４】
引張破壊荷重は、サンプルの両端が１つのゴム被覆プレートと１つの鋸歯状プレートの間に保持されるように、ゴム被覆フェースプレート及び鋸歯状フェースプレートを備えたINSTRON（登録商標）5500R（Illinois Tooll Works Inc., Norwood, MA）引張試験機を用いて測定した。グリッププレートにかかった圧力は約５５２ｋＰａであった。グリップ間のゲージ長は５８．９ｍｍであり、クロスヘッド速度（プル速度）は５０８ｍｍ/分に設定した。５００Ｎ荷重セルを使用してこれらの測定を行い、５０ポイント/秒の速度でデータを収集した。同等の結果を保証するために、実験室の温度は２０〜２２．２℃であった。サンプルがグリップ界面で破壊した場合に、データを破棄した。機械方向における少なくとも３つのサンプル及び横断方向における３つのサンプルをうまく引張り（グリップから滑り落ちず、又は、グリップで破壊せずに）、サンプルを特性化した。
【００５５】
以下の式を使用して、マトリックスの引張強度を計算した。
ＭＴＳ＝（（Ｆｍａｘ/ｗ）*ｐ）/質量：面積
（上式中、ＭＴＳ＝ＭＰａ単位のマトリックス引張強度であり、
Ｆｍａｘ＝試験中に測定された最大荷重（ニュートン）であり、
ｗ＝ゲージ長内のドッグボーンサンプルの幅（メートル）であり、
ｐ＝ＰＴＦＥの密度（２．２x１０６ｇ/ｍ３）又はポリエチレンの密度（０．９４ｇ/ｍ３）であり、そして
質量：面積＝サンプルの面積あたりの質量（ｇ/ｍ２）である）。
【００５６】
Ｋａｗａｂａｔａ撓み度測定
【００５７】
ラミネート化サンプルの低力曲げ挙動は、Ｋａｗａｂａｔａ純曲げ試験機（KES-FB2-Auto-A;カトーテック株式会社、京都、日本）を使用して測定した。ラミネート化サンプルを、印刷されたパターンがほぼ中央に配置され、印刷線が７ｃｍの幅に垂直になるように７ｃｍの幅に切断した。印刷線がグリップ間のギャップにまたがるように、サンプルを曲げ試験機のグリップ内に配置した。機械感度を１０に設定した。機械は、加えられた荷重を記録しながら、グリップを自動的に締め、ラミネート化サンプルを両方向に２．５ｃｍ−１の曲率まで曲げた。報告されたＢ−平均値は、ラミネート化サンプルが０．５〜１．５ｃｍ−１及び−０．５〜−１．５ｃｍ−１で曲げられたときのラミネート化サンプルの曲げ剛性の平均である。曲げ剛性はグラム力ｃｍ２/ｃｍで報告される。
【００５８】
バブルポイント
【００５９】
バブルポイント圧力は、キャピラリーフローポロメーター（Quantachrome Instruments, Boynton Beach, Floridaのモデル3Gzh）を使用して、ＡＳＴＭ Ｆ３１６−０３の一般教示に従って測定した。サンプル膜をサンプルチャンバに入れ、表面張力が２０．１ダイン/ｃｍであるシルウィックシリコーン液（Porous Materials Inc.から入手可能）で湿らせた。サンプルチャンバの下部クランプは、直径２．５４ｃｍ、厚さ０．１５９ｃｍの多孔質金属ディスクインサート（Quantachrome部品番号75461ステンレス鋼フィルタ）を有し、サンプルを支持するために使用した。３ＧＷｉｎソフトウェアバージョン２．１を使用して、以下のパラメータをすぐ下の表に指定されているように設定した。バブルポイント圧力について示されている値は、２つの測定値の平均である。バブルポイント圧力を以下の式を使用して細孔サイズに変換した。
ＤＢＰ＝４γｌｖｃｏｓθ/ＰＢＰ
（上式中、ＤＢＰは細孔サイズであり、γｌｖは液体の表面張力であり、θは材料表面上での流体の接触角であり、ＰＢＰはバブルポイント圧力である）。当業者は、バブルポイント測定に使用される流体がサンプルの表面を濡らさなければならないことを理解している。
【表１−１】
2021522092.tif 000003
【表１−２】
2021522092.tif 000004
【００６０】
ｅＰＴＦＥ膜
ｅＰＴＦＥ膜1− ｅＰＴＦＥ膜の調製
【００６１】
ｅＰＴＦＥ膜をＢｏｗｅｎらの米国特許公開第２００４/０１７３９７８号明細書に記載されている一般教示に従って製造した。ｅＰＴＦＥ膜は面積あたりの質量が４．６ｇ/ｍ２であり、多孔度が８７％であり、非接触厚が１５．５μｍであり、ガーレー数が４．５秒であり、ＡＴＥＱ空気流が１２ｍｂａｒで１７リットル/ｃｍ２/時間であり、機械方向のマトリックス引張強度が２５８ＭＰａであり、横断方向のマトリックス引張強度が３２９ＭＰａであり、比表面積が１４．５２０ｍ２/ｇであり、そして体積あたりの表面積が３１．９４４ｍ２/ｃｍ３であった。ｅＰＴＦＥ膜の走査型電子顕微鏡（ＳＥＭ）画像を図１に示す。
【００６２】
ｅＰＴＦＥ膜２−ｅＰＴＦＥ膜の調製
【００６３】
ｅＰＴＦＥ膜を、Ｇｏｒｅの米国特許第３，９５３，５６６号明細書に記載されている一般教示に従って製造した。ｅＰＴＦＥ膜は面積あたりの質量が１６．６ｇ/ｍ２であり、多孔度が８０％であり、非接触厚が３７．６μｍであり、バブルポイントが１５６ｋＰａであり、機械方向でのマトリックスの引張強度が４２．４ＭＰａであり、横断方向でのマトリックス引張強度が１１６．４ＭＰａであり、比表面積が７．８９１ｍ２/ｇであり、体積あたりの表面積が１７．７５ｍ２/ｃｍ３であった。ｅＰＴＦＥ膜のＳＥＭ画像を図２に示す。
【００６４】
例
本出願の発明は、一般的に及び特定の実施形態の両方に関して上記で記載されてきた。本開示の範囲から逸脱することなく、実施形態において様々な修正及び変形を行うことができることは当業者に明らかであろう。したがって、実施形態は、それらが添付の特許請求の範囲及びそれらの均等形態の範囲内に入るという条件で、本発明の修正及び変形を網羅することが意図される。
【００６５】
例１
延伸ポリテトラフルオロエチレン（ｅＰＴＦＥ）（膜１）を吸収のための基材として使用した。ｅＰＴＦＥ膜は、直径６インチ（約１５．２４ｃｍ）のアルミニウムフープの上に置き、ステンレス鋼バネを周囲に配置してフープに固定し、手で基材に張力をかけてしわを取り除くことで拘束された。ステンシルの接着中にｅＰＴＦＥ膜を支持するために、ｅＰＴＦＥ膜を拘束するフープを、フープ内に適合するように機械加工されたきれいなDelrin（登録商標）ディスク（DowDuPont, Wilmington, DEから入手可能なアセタールホモポリマー樹脂）の上に配置した（ディスクはｅＰＴＦＥ基材の「底」に接触したきれいな表面を提供した）。
【００６６】
ステンシルを調製するために、テープ片（Scapa Type 536、ポリエステルフィルム、アクリル接着剤でシングルコーティング、Scapa North America, Winsor, CT）を剥離紙に転写した。レーザカッタ（ＰＬＳ６．７５レーザカッタ、Universal Laser, Scottsdale, AZ）を使用して、テープに孔を開けて、図４に示されるパターンを形成した。図４に提供される寸法はミリメートル（ｍｍ）で、適用されるパターンのサイズを示す。両端矢印４０２は、伸長性テキスタイルとフレキシブル回路との位置合わせを例示するために示されている。次に、テープステンシルを剥離紙から取り除き、ｅＰＴＦＥ膜の露出した「上面」の表面に手で押し付けて、ステンシルをｅＰＴＦＥ膜にしっかりと接着させた。次に、フープに拘束されたままのステンシル及びｅＰＴＦＥ膜を、Delrin（登録商標）ディスクから取り外し、実験室のドラフト内に置いて吸収させた。
【００６７】
導電性インクの吸収
【００６８】
過剰の導電性インク（2108-IPA;安定して分散した銀ナノ粒子を含むインク配合物、Nanogap Inc., Richmond, CAから入手可能）を、ステンシルの孔を通してｅＰＴＦＥ膜の上面にピペットで移した。このプロセスが完了したら、上面を単層セルロースワイプ（Delicate Task Wiper;KIMWIPES（登録商標）; Kimberly-Clark, Roswell, GA）で徹底的に拭き、余分なインクをすべて除去した。次いで、テープステンシルをすぐに取り外した。ステンシルの除去はまた、ステンシルに付着した基材の上面の一部を除去したが、除去された量は無視できると考えられた。次に、フープに拘束されたままの吸収されたｅＰＴＦＥ膜を、フード内で少なくとも１０分間空気乾燥させ、次いで、熱風対流炉内で２００℃で６０分間熱処理した。
【００６９】
接着剤ドットを伸長性テキスタイルに結合
【００７０】
ＵＴポリウレタン熱可塑性接着剤（Protechnic, Cernay France）を、18Q236グラビアパターンを使用して剥離紙上に印刷した。ナイロン/ポリエステル/エラスタンブレンドの綾織りの経糸方向ストレッチテキスタイル（TD36B, Formosa Chemicals and Fiber Corporation, Taipei, Taiwan）を緩和した長さの約２倍に経糸方向に伸長させ、矩形フレームに拘束した。１１２ｍｍｘ１５２ｍｍのポリウレタン接着剤印刷剥離紙のシートをテキスタイル上に配置し、Ｔシャツプレスで１３５℃で約５秒間プレスすることにより、テキスタイルに熱ラミネートした。冷却したら、剥離紙を取り除き、ポリウレタン接着剤ドットを伸長性テキスタイルに結合したままにした。
【００７１】
構造化（「座屈」）ラミネートの調製
【００７２】
導電性トレースが吸収されたｅＰＴＦＥ膜（すなわち、プリント回路）を、プリントパターンがほぼ中央に配置された状態で１２８ｍｍｘ７８ｍｍにトリミングした。次に、プリント回路を、テキスタイルに結合された接着剤ドットの上で中心に置き、図４の矢印４０２をテキスタイルの経糸方向と整列させた。次に、プリント回路をＴシャツプレスで１３５℃にて約５秒間プレスすることにより、テキスタイルに熱ラミネートした。冷却後に、テキスタイルをフレームから解放し、緩和状態に戻させ、それによってプリント回路をテキスタイルとともに圧縮及び座屈させた（導電性物品）。
【００７３】
抵抗測定v．伸長性
【００７４】
抵抗測定v．伸長性試験は、上記の試験方法で記載したように行った。この抵抗試験の結果を図５及び表１に示す。不連続曲線５０１は、ラミネート化されていないテキスタイルの荷重−歪み関係を示し、一方、連続曲線５０２は、各サンプルが５０％歪みに伸長されそして０％歪みに戻ったときの可撓性物品の荷重−歪み関係を示す。両方とも一次y−軸で読み取られる。円形マーカ５０３は、歪みに対するラミネート化サンプルの導電性トレースのオーム単位の抵抗を示し、二次ｙ軸で読み取られる。フレキシブル回路を５０％の歪みまで伸長したときに、プリント回路の抵抗は実質的に変化しないままであることが決定された。
【００７５】
洗浄試験
【００７６】
洗浄試験耐久性は、上記の試験方法に記載されているように行われた。トレースの５０％が１メガオーム（ＭΩ）を超える前に、プリント回路が少なくとも２０回の洗浄サイクルに耐えたことが決定された。
【００７７】
ＭＴＶＲ
【００７８】
水蒸気透過速度は、上記の試験方法に記載されているように測定された。ＭＶＴＲは１５６８０ｇ/ｍ２/２４時間と測定された（表１）。
【００７９】
Ｋａｗａｂａｔａ試験
【００８０】
Ｋａｗａｂａｔａ曲げ試験は、上記の試験方法に記載されているように行われた。Ｋａｗａｂａｔａ曲げ試験値は０．０４１８グラム力−ｃｍ２/ｃｍと測定された。
【００８１】
例２
延伸ポリテトラフルオロエチレン（ｅＰＴＦＥ）（膜１）を印刷のための基材として使用した。ｅＰＴＦＥ膜を、直径３５６ｍｍの刺繍フープに拘束し、しわを取り除くために張力をかけ、図４に示されるパターンで導電性インクを使用してスクリーン印刷した。図４に示される寸法はｍｍ単位で、適用されるパターンのサイズを示す。両端矢印４０２は、基材とフレキシブル回路との位置合わせを例示するために示されている。スクリーン印刷は、モデルMSP-088スクリーンプリンタ（HMI Manufacturing, Lebanon, NJ）と、２００ＴＰＩ（スレッド/ワイヤ/インチ、約７８，７４ワイヤ/ｃｍ）、１．６ｍｉｌ（約４０．６４μｍ）のワイヤ直径を備えたステンレススチールスクリーン及び１２．７μｍのエマルジョンを使用して行った。使用した導電性インクはCI1036（高導電性銀インク、全固形分６６％、Engineered Conductive Materials, Delaware, OH）であった。インクを対流炉で１２０℃で２０分間乾燥した。プリント回路は、ｅＰＴＦＥ膜のほぼ中央にプリントパターンを配置して基材を１２８ｍｍｘ７８ｍｍにトリミングすることにより、刺繍フープから取り外した。
【００８２】
ポリウレタン接着剤ドットを伸長性テキスタイルに結合するプロセスは例１に記載のプロセスに従った。伸長性テキスタイルは例１で使用されたものと同じであった。
【００８３】
構造化（「座屈」）ｅＰＴＦＥラミネートの調製は、例１で記載したプロセスに従って、プリント回路を伸長性テキスタイルに接着した（例えば、導電性物品）。
【００８４】
抵抗測定v．伸長性
【００８５】
抵抗測定v．伸長性試験は、上記の試験方法に記載されているように行った。フレキシブル回路を５０％の歪みまで伸長したときに、回路の抵抗は実質的に変化しないままであった。
【００８６】
洗浄試験
【００８７】
洗浄試験耐久性は、上記の試験方法に記載されているように行った。トレースの５０％が１メガオーム（ＭΩ）を超える前に、プリント回路は３回の洗浄サイクルに耐えたことが決定された（表１）。
【００８８】
ＭＴＶＲ
【００８９】
フレキシブル回路の水蒸気透過速度は、上記の試験方法で記載したように測定した。 ＭＶＴＲは１６０８５ｇ/ｍ２/２４時間と測定された（表１）。
【００９０】
Ｋａｗａｂａｔａ試験
【００９１】
Ｋａｗａｂａｔａ曲げ試験は、上記の試験方法で記載したように行った。Ｋａｗａｂａｔａ曲げ試験値は０．０３６４グラム力−ｃｍ２/ｃｍと測定された。
【００９２】
例３
延伸ポリテトラフルオロエチレン（ｅＰＴＦＥ）（膜２）を印刷のための基材として使用した。ｅＰＴＦＥ膜を、直径３５６ｍｍの刺繍フープに拘束し、しわを取り除くために張力をかけ、図４に示されるパターンで導電性インクを使用してスクリーン印刷した。図４に示される寸法はｍｍ単位であり、参照のために示され、適用されるパターンのサイズを示す。両端矢印４０２は、基材とフレキシブル回路との位置合わせを例示するために示されている。スクリーン印刷は、モデルMSP-088スクリーンプリンタ（HMI Manufacturing, Lebanon, NJ）、 ２００ＴＰＩ（スレッド/ワイヤ/インチ、約７８，７４ワイヤ/ｃｍ）、１．６ミル（約４０．６４μｍ）のワイヤ直径を備えたステンレススチールスクリーン、及び、１２．７μｍエマルジョンを使用して行った。使用した導電性インクはCI1036（高導電性銀インク、全固形分６６％、Engineered Conductive Materials, Delaware, OH）であった。インクを対流炉にて１２０℃で２０分間乾燥させた。印刷されたｅＰＴＦＥ膜は、ｅＰＴＦＥ膜のほぼ中央に印刷されたパターンで基材を１２８ｍｍｘ７８ｍｍにトリミングすることにより、刺繍フープから取り外した。
【００９３】
接着剤ドットを伸長性テキスタイルに結合するプロセスは、例１で記載したプロセスに従った。テキスタイルは、例１で使用したものと同じであった。
【００９４】
構造化（「座屈」）ｅＰＴＦＥラミネートの調製は、例１で記載したプロセスに従って、フレキシブル回路を伸長性テキスタイルに接着した。
【００９５】
抵抗測定v．伸長性
【００９６】
抵抗測定v．伸長性試験は、上記の試験方法で記載されているように行った。フレキシブル回路を５０％の歪みまで延長したときに、回路の抵抗は実質的に変化しないままであった。
【００９７】
洗浄試験
【００９８】
洗浄試験耐久性は、上記の試験方法に記載されているように行った。トレースの５０％が１メガオーム（ＭΩ）を超える前に、プリント回路が３回の洗浄サイクルに耐えたものと決定された（表１）。
【００９９】
ＭＴＶＲ
【０１００】
フレキシブル回路の水蒸気透過速度を、上記の試験方法に記載されているように測定した。ＭＶＴＲは１４２６３ｇ/ｍ２/２４時間と測定された（表１）。
【０１０１】
Ｋａｗａｂａｔａ試験
【０１０２】
Ｋａｗａｂａｔａ曲げ試験を、上記の試験方法に記載されているように行った。Ｋａｗａｂａｔａ曲げ試験値は０．０３４８グラム力−ｃｍ２/ｃｍと測定された。
【０１０３】
例４
市販の２５μｍ厚の熱可塑性ポリウレタンフィルム（ＴＰＵ）であるDUREFLEX（登録商標）PT1710S（Covestro LLC, Whately, MA）を得た。ＴＰＵフィルムを、直径３５６ｍｍの刺繍フープに拘束し、しわを取り除くために張力をかけ、図４に示されるパターンで導電性インクを使用してスクリーン印刷した。図４に示される寸法はｍｍ単位であり、参照のために示され、適用されるパターンのサイズを示す。両端矢印４０２は、基材とフレキシブル回路との位置合わせを例示するために示されている。
【０１０４】
スクリーン印刷は、モデルMSP-088スクリーンプリンタ（HMI Manufacturing, Lebanon, NJ）と、２００ＴＰＩ（スレッド/ワイヤ/インチ、約７８，７４ワイヤ/ｃｍ）、１．６ミル（約４０．６４μｍ）のワイヤ直径を備えたステンレススチールスクリーン、及び１２．７μｍエマルジョンを使用して行った。使用した導電性インクはCI1036（高導電性銀インク、全固形分６６％、Engineered Conductive Materials, Delaware, OH）であった。インクは対流炉にて１２０℃で２０分間乾燥した。印刷された基材を、ＵＴＰフィルムのほぼ中央に印刷されたパターンで１２８ｍｍｘ７８ ｍｍにトリミングすることにより、刺繍フープから取り外した。
【０１０５】
接着剤ドットを伸長性テキスタイルに接着するプロセスは、例１で記載したプロセスに従った。テキスタイルは例１と同じであった。
【０１０６】
構造化（「座屈」）ラミネートの調製は、例１で記載したプロセスに従って、フレキシブル回路を伸長性テキスタイルに接着した。
【０１０７】
抵抗測定v．伸長性
【０１０８】
抵抗測定v．伸長性試験は、上記の試験方法に記載されているように行った。フレキシブル回路を５０％の歪みまで伸長したときに、回路の抵抗は実質的に変化しないままであった。
【０１０９】
洗浄試験
【０１１０】
洗浄試験耐久性は、上記の試験方法に記載されているように行った。トレースの５０％が１メガオーム（ＭΩ）を超える前に、プリント回路が１回の洗浄サイクルに耐えたものと決定された（表１）。
【０１１１】
ＭＴＶＲ
【０１１２】
フレキシブル回路の水蒸気透過速度は、上記の試験方法に記載されているように測定した。ＭＶＴＲは２４５９ｇ/ｍ２/２４時間と測定された（表１）。
【０１１３】
Ｋａｗａｂａｔａ試験
【０１１４】
Ｋａｗａｂａｔａ曲げ試験は、上記の試験方法に記載されているように行った。Ｋａｗａｂａｔａ曲げ試験値は０．０５２７グラム力−ｃｍ２/ｃｍとして測定された。
【０１１５】
例５
厚さ１２μｍの多孔質ポリエチレンリチウムイオン電池セパレータ（T3、Pair Materials Co. Ltd, Dongguan, China）を得た。ポリエチレン膜は、面積あたりの質量が７．０ｇ/ｍ２であり、多孔度が４０％であり、厚さが１２．４μｍであり、バブルポイントが１５４３ｋＰａであり、機械方向でのマトリックス引張強度が３１４ＭＰａであり、横断方向でのマトリックス引張強度が２３３ＭＰａであり、比表面積が３４．１ｍ２/ｇであり、体積あたりの表面積が３２．１ｍ２/ｃｍ３である。ポリエチレン膜のＳＥＭ画像を図３に示す。
【０１１６】
ポリエチレンフィルムを、直径３５６ｍｍの刺繍フープに拘束し、しわを取り除くために張力をかけ、図４に示されるパターンで導電性インクを使用してスクリーン印刷した。図４に示される寸法はｍｍ単位であり、参照のために示され、適用されるパターンのサイズを示す。図４の両端矢印４０２は、基材とフレキシブル回路との位置合わせを例示するために示されている。スクリーン印刷は、モデルMSP-088スクリーンプリンタ（HMI Manufacturing, Lebanon, NJ）、２００ＴＰＩ（スレッド/ワイヤ/インチ、約７８．７４ワイヤ/ｃｍ）、１．６ｍｉｌ（約４０．６４μｍ）のワイヤ直径を有するステンレススチールスクリーン、及び、１２．７μｍエマルジョンを使用して行った。使用した導電性インクはCI1036（高導電性銀インク、全固形分６６％、Engineered Conductive Materials, Delaware, OH）であった。インクは対流炉にて１２０℃で２０分間乾燥した。印刷されたポリエチレンフィルムは、ポリエチレンフィルムのほぼ中心にある印刷パターン（プリント回路）で１２８ｍｍ×７８ｍｍにポリエチレンフィルムをトリミングすることにより、刺繍フープから取り外した。
【０１１７】
接着剤ドットを伸長性テキスタイルに接着するプロセスは、例１で記載したプロセスに従った。テキスタイルは例１で使用したものと同じであった。
【０１１８】
構造化（「座屈」）ラミネートの調製は、例１に記載したプロセスに従って、フレキシブル回路を伸長性テキスタイルに接着した。
【０１１９】
抵抗測定v．伸長性
【０１２０】
抵抗測定v．伸長性試験は、上記の試験方法に記載されているように行った。フレキシブル回路を５０％の歪みまで伸長したときに、回路の抵抗は実質的に変化しないままであった。
【０１２１】
洗浄試験
【０１２２】
洗浄試験の耐久性は、上記の試験方法に記載されているように行った。トレースの５０％が１メガオーム（ＭΩ）を超える前に、プリント回路は３回の洗浄サイクルに耐えることが決定された（表１）。
【０１２３】
ＭＴＶＲ
【０１２４】
フレキシブル回路の水蒸気透過速度を、上記の試験方法に記載されているように測定した。ＭＶＴＲは９７２１ｇ/ｍ２/２４時間と測定された（表１）。
【０１２５】
Ｋａｗａｂａｔａ試験
【０１２６】
Ｋａｗａｂａｔａ曲げ試験を、上記の試験方法に記載されているように行った。Ｋａｗａｂａｔａ曲げ試験値は０．０９７０グラム力−ｃｍ２/ｃｍと測定された。
【０１２７】
例６
延伸ポリテトラフルオロエチレン（ｅＰＴＦＥ）膜（膜１）を基材として使用した。吸収のためのｅＰＴＦＥ膜を調製するために、ｅＰＴＦＥ膜を直径６インチのアルミニウムフープの上に置き、ステンレス鋼のバネを周囲に配置してフープに固定し、ｅＰＴＦＥ膜に張力をかけてしわを取り除くことで拘束した。ステンシルの接着中にｅＰＴＦＥ膜を支持するために、ｅＰＴＦＥ膜を拘束するフープを、フープ内に収まるように機械加工された、きれいなDelrin（登録商標）（DowDuPont, Wilmington, DEから入手可能なアセタールホモポリマー樹脂）ディスク上に配置し、それはｅＰＴＦＥ膜の「底」に接触したきれいな表面を提供した。ステンシルを調製するために、一片のテープ（Scapa Type 536;アクリル接着剤でシングルコーティングされたポリエステルフィルム; Scapa North America, Windsor, CT）を剥離紙に移し、レーザカッタ（PLS6.75レーザカッタ、Universal Laser,Scottsdale, AZ）を使用して、図４に示すパターンでテープステンシルに孔を開けた。図４に示される寸法はｍｍ単位であり、パターンのサイズを指示するように示されている。
【０１２８】
次に、テープステンシルを剥離紙から除去し、ｅＰＴＦＥ膜の露出した「上面」の表面に手で押し付けて、ｅＰＴＦＥ膜にしっかりと接着させた。次に、フープに拘束されたままのステンシルとｅＰＴＦＥ膜を、Delrin（登録商標）ディスクから取り外し、実験室のドラフト内に置いて吸収させた。過剰の導電性インク（Nanogap, Inc.から入手可能な2108-IPA）を、テープステンシルの孔を通してｅＰＴＦＥ膜の上面にピペットで移した。このプロセスが完了したら、ステンシル/ｅＰＴＦＥ膜の上面をキムワイプ（Kimberly Clark, デリケートタスクワイパー、１プライ）で完全に拭き、余分なインクをすべて取り除いた。その後、テープステンシルをすぐに取り外した。ステンシルを除去すると、ステンシルに付着していたｅＰＴＦＥ膜の上面の一部も除去されたが、その量は無視できると考えられた。次に、フープに拘束されたままの吸収されたｅＰＴＦＥ膜（プリント回路）をフード内で少なくとも１０分間空気乾燥させ、次いで、熱風対流炉内で２００℃で６０分間熱処理した。
【０１２９】
ＵＴポリウレタン熱可塑性接着剤（Protechnic, Cernay France）を、18Q236グラビアパターンを使用して剥離紙上に印刷した。ナイロン/ポリエステル/エラスタンブレンドの綾織りである経糸方向伸長性テキスタイル（TD36B、Formosa Chemicals and Fiber Corporation, Taipei, Taiwan）を、布帛が非伸長（緩和）状態の矩形のフレームに拘束した。１１２ｍｍｘ１５２ｍｍの接着剤の印刷された剥離紙をテキスタイル上に配置し、Tシャツプレスで剥離紙とテキスタイルを１３５℃で約５秒間プレスすることにより、テキスタイルに熱ラミネートした。冷却したら、剥離紙を除去し、接着剤ドットをテキスタイルに結合させたままにした。プリント回路をテキスタイルに接着するために、プリント回路を最初に、プリントパターンをテキスタイルに結合された接着剤ドットのほぼ中心として、１２８ｍｍ×７８ｍｍにトリミングし、図４の矢印４０２をテキスタイルの経糸方向に整列させた。次に、プリント回路を含むテキスタイルをTシャツプレスで１３５℃で約５秒間プレスすることにより、プリント回路をテキスタイルに熱ラミネートした。冷却後に、テキスタイルをフレームから解放した。
【０１３０】
抵抗測定v．伸長性
【０１３１】
抵抗測定v．伸長性試験を、上記の試験方法に記載されているように行った。フレキシブル回路が５０％の歪みまで伸長したときに、プリント回路の抵抗は有意に増加した。
【０１３２】
洗浄試験
【０１３３】
洗浄試験耐久性を、上記の試験方法に記載されているように行った。トレースの５０％が１メガオーム（ＭΩ）を超える前に、サンプルは６回の洗浄サイクルに耐えたと決定された（表１）。
【０１３４】
ＭＴＶＲ
【０１３５】
フレキシブル回路の水蒸気透過速度を、上記の試験方法に記載されているように測定した。ＭＶＴＲは１７１２７ｇ/ｍ２/２４時間と測定された（表１）。
【０１３６】
Ｋａｗａｂａｔａ試験
【０１３７】
Ｋａｗａｂａｔａ曲げ試験を、上記の試験方法で記載したように行った。Ｋａｗａｂａｔａ曲げ試験値は０．０６６９グラム力−ｃｍ２/ｃｍと測定された。
【０１３８】
例７
延伸ポリテトラフルオロエチレン（ｅＰＴＦＥ）膜（膜１）を基材として使用した。ｅＰＴＦＥ膜を、直径３５６ｍｍの刺繍フープに拘束し、しわを取り除くために張力をかけ、図４に示されるパターンで導電性インクを使用してスクリーン印刷した。図４に示される寸法はｍｍ単位であり、参照のために示され、適用されるパターンのサイズを示す。スクリーン印刷は、モデルMSP-088スクリーンプリンタ（HMI Manufacturing, Lebanon, NJ）、２００ＴＰＩ（スレッド/ワイヤ/インチ、約７８，７４ワイヤ/ｃｍ）、１．６ｍｉｌ（約４０．６４μｍ）のワイヤ直径を備えたステンレススチールスクリーン、及び１２．７μｍのエマルジョンを使用して行った。使用した導電性インクはCI1036（高導電性銀インク、全固形分６６％、Engineered Conductive Materials, Delaware, OH）であった。インクを対流炉にて１２０℃で２０分間乾燥した。印刷されたｅＰＴＦＥ膜は、印刷されたパターンをｅＰＴＦＥ膜のほぼ中央にしてｅＰＴＦＥ膜を１２８ｍｍｘ７８ｍｍにトリミングすることにより、刺繍フープから取り外した。
【０１３９】
ＵＴポリウレタン熱可塑性接着剤（Protechnic, Cernay France）を、18Q236グラビアパターンを使用して剥離紙上に印刷した。ナイロン/ポリエステル/エラスタンブレンドの綾織りである経糸方向伸長性テキスタイル（TD36B、Formosa Chemicals and Fiber Corporation, Taipei, Taiwan）を、布帛が非伸長（緩和）状態で矩形のフレームに拘束した。１１２ｍｍｘ１５２ｍｍの接着剤の印刷された剥離紙をテキスタイル上に配置し、Tシャツプレスで剥離紙とテキスタイルを１３５℃で約５秒間プレスすることにより、テキスタイルに熱ラミネートした。冷却したら、剥離紙を取り除き、接着剤ドットをテキスタイルに接着させたままにした。プリント回路をテキスタイルに接着するために、プリント回路を最初に、プリントパターンをテキスタイルに接着された接着ドットのほぼ中心にして１２８ｍｍ×７８ｍｍにトリミングし、図４の矢印４０２をテキスタイルの経糸方向に整列させた。次に、プリント回路を含むテキスタイルをTシャツプレスにて１３５℃で約５秒間プレスすることにより、プリント回路をテキスタイルに熱ラミネートした。冷却後に、テキスタイルをフレームから解放した。
【０１４０】
抵抗測定v．伸長性
【０１４１】
抵抗測定v．伸長性試験を、上記の試験方法に記載されているように行った。フレキシブル回路を５０％の歪みまで伸長したときに、回路の抵抗は有意に増加した。
【０１４２】
洗浄試験
【０１４３】
洗浄試験耐久性を、上記の試験方法に記載されているように行った。トレースの５０％が１メガオーム（ＭΩ）を超える前に、サンプルは１回の洗浄サイクルに耐えたものと決定した（表１）。
【０１４４】
ＭＴＶＲ
【０１４５】
フレキシブル回路の水蒸気透過速度を、上記の試験方法に記載されているように測定した。ＭＶＴＲは１６２５９ｇ/ｍ２/２４時間と測定された（表１）。
【０１４６】
Ｋａｗａｂａｔａ試験
【０１４７】
Ｋａｗａｂａｔａ曲げ試験を、上記の試験方法に記載されているように、フレキシブル回路で行った。Ｋａｗａｂａｔａ曲げ試験値は０．０５４４グラム力−ｃｍ２/ｃｍと測定された。
【０１４８】
例８
２５μｍ厚の熱可塑性ポリウレタンフィルム（ＴＰＵ）、DUREFLEX（登録商標）PT1710S（Covestro LLC, Whately, MA）を得た。ＴＰＵフィルムを、直径３５６ｍｍの刺繍フープに拘束し、しわを取り除くために張力をかけ、図４に示されるパターンで導電性インクを使用してスクリーン印刷した。図４に示される寸法はｍｍ単位であり、適用されるパターンのサイズを示す。両端矢印４０２は、基材とフレキシブル回路との位置合わせを例示するために示されている。
【０１４９】
スクリーン印刷は、モデルMSP-088スクリーンプリンタ（HMI Manufacturing, Lebanon, NJ）、２００ＴＰＩ（スレッド/ワイヤ/インチ、約７８，７４ワイヤ/ｃｍ）、１．６ミル（約４０．６４μｍ）のワイヤ直径を備えたステンレススチールスクリーン、及び１２．７μｍエマルジョンを使用して行った。使用した導電性インクはCI1036（高導電性銀インク、全固形分６６％、Engineered Conductive Materials, Delaware, OH）であった。インクを対流炉にて１２０℃で２０分間乾燥した。印刷されたＴＰＵフィルムを、印刷されたパターンがほぼ中央にくるように基材を１２８ｍｍｘ７８ ｍｍにトリミングすることにより、刺繍フープから除去した。
【０１５０】
ＵＴポリウレタン熱可塑性接着剤（Protechnic, Cernay France）を、18Q236グラビアパターンを使用して剥離紙上に印刷した。ナイロン/ポリエステル/エラスタンブレンドの綾織りである経糸方向伸長性テキスタイル（TD36B, Formosa Chemicals and Fiber Corporation, Taipei, Taiwan）を、布帛が非伸長（緩和）状態で矩形のフレームに拘束した。１１２ｍｍｘ１５２ｍｍの接着剤の印刷された剥離紙をテキスタイル上に配置し、Tシャツプレスで剥離紙とテキスタイルを１３５℃で約５秒間プレスすることにより、テキスタイルに熱ラミネートした。冷却したら、剥離紙を取り除き、接着剤ドットをテキスタイルに接着させたままにした。プリント回路をテキスタイルに接着するために、プリント回路を最初に、プリントパターンをテキスタイルに結合された接着剤ドットのほぼ中心として１２８ｍｍ×７８ｍｍにトリミングし、図４の矢印４０２をテキスタイルの経糸方向に整列させた。次に、プリント回路を含むテキスタイルをTシャツプレスにて１３５℃で約５秒間プレスすることにより、プリント回路をテキスタイルに熱ラミネートした。冷却後に、テキスタイルをフレームから解放した。
【０１５１】
抵抗測定v．伸長性
【０１５２】
抵抗測定v．伸長性試験は、上記の試験方法に記載されているように行った。ラミネートを５０％の歪みまで伸長したときに、プリント回路の抵抗は有意に増加した。
【０１５３】
洗浄試験
【０１５４】
洗浄試験耐久性を、上記の試験方法に記載されているように行った。プリント回路は、トレースの５０％が１メガオーム（ＭΩ）を超える前に、１回の洗浄サイクルに耐えた（表１）。
【０１５５】
ＭＴＶＲ
【０１５６】
フレキシブル回路の水蒸気透過速度は、上記の試験方法に記載されているように測定した。 ＭＶＴＲは１８５２ｇ/ｍ２/２４時間と測定された（表１）。
【０１５７】
Ｋａｗａｂａｔａ試験
【０１５８】
フレキシブル回路のＫａｗａｂａｔａ曲げ試験は、上記の試験方法に記載されているように行った。Ｋａｗａｂａｔａ曲げ試験値は０．０７１０グラム力−ｃｍ２/ｃｍと測定された。
【０１５９】
例９
延伸ポリテトラフルオロエチレン（ｅＰＴＦＥ）（膜１）を基材として使用した。ｅＰＴＦＥ膜を、上記の「吸収された基材の調製」というタイトルのセクションの試験方法に記載されているように、吸収のために調製した。ｅＰＴＦＥ膜を、図４に示されるパターンで吸収させ、プリント回路を形成した。
【０１６０】
ＵＴポリウレタン熱可塑性接着剤（Protechnic, Cernay France）を、18Q236グラビアパターンを使用して剥離紙上に印刷した。９１ｇ/ｍ２の非伸長ナイロン織布材料（スタイル131859、（MI 270）、Milliken and Company, Spartanburg, SC）を、しわを取り除くのにちょうど十分な張力で矩形フレームに拘束した。１１２ｍｍｘ１５２ｍｍの接着剤の印刷された剥離紙のシートをテキスタイル上に配置し、Tシャツプレスでテキスタイル及び剥離紙を１３５℃で約５秒間プレスすることにより、テキスタイルに熱ラミネートした。冷却したら、剥離紙を取り除き、接着剤ドットをテキスタイルに接着させたままにした。プリント回路をテキスタイルに接着するために、ｅＰＴＦＥ膜を最初に、プリントパターンをほぼ中央として１２８ｍｍｘ７８ｍｍにトリミングした。プリント回路は、テキスタイルに接着された接着剤ドットの上に中心が置かれ、図４の矢印４０２をテキスタイルの経糸方向に整列させた。次に、プリント回路をTシャツプレスで１３５℃で約５秒間プレスすることにより、テキスタイルに熱ラミネートした。冷却後に、テキスタイルをフレームから解放した。
【０１６１】
抵抗測定v．伸長性
【０１６２】
抵抗測定v．伸長性試験を、上記の試験方法に記載されているように行った。フレキシブル回路を５０％の歪みまで伸長したときに、回路の抵抗は有意に増加した。
【０１６３】
洗浄試験
【０１６４】
洗浄試験耐久性を、上記の試験方法に記載されているように行った。トレースの５０％が１メガオーム（ＭΩ）を超える前に、サンプルは１０回の洗浄サイクルに耐えたものと決定された（表１）。
【０１６５】
ＭＴＶＲ
【０１６６】
フレキシブル回路の水蒸気透過速度を、上記の試験方法に記載されているように測定した。ＭＶＴＲは２１１１９ｇ/ｍ２/２４時間と測定された（表１）。
【０１６７】
Ｋａｗａｂａｔａ試験
【０１６８】
フレキシブル回路のＫａｗａｂａｔａ曲げ試験を、上記の試験方法に記載されているように行った。Ｋａｗａｂａｔａ曲げ試験値は０．０６０７グラム力−ｃｍ２/ｃｍと測定された。
【０１６９】
例１０
延伸ポリテトラフルオロエチレン（ｅＰＴＦＥ）（膜１）を基材として使用した。ｅＰＴＦＥ膜を、直径３５６ｍｍの刺繍フープに拘束し、しわを取り除くために張力をかけ、図４に示すパターンで導電性インクを使用してスクリーン印刷した。図４に示す寸法はｍｍ単位であり、適用されたパターンのサイズを示す。両端矢印４０２は、基材とフレキシブル回路との位置合わせを例示するために示されている。スクリーン印刷は、モデルMSP-088スクリーンプリンタ（HMI Manufacturing, Lebanon, NJ）、２００ＴＰＩ（スレッド/ワイヤ/インチ、約７８，７４ワイヤ/ｃｍ）、１．６ミル（約４０．６４μｍ）のワイヤ直径を備えたステンレススチールスクリーン、及び１２．７μｍエマルジョンを使用して行った。使用した導電性インクはCI1036（高導電性銀インク、全固形分６６％、Engineered Conductive Materials, Delaware, OH）であった。インクを対流炉にて１２０℃で２０分間乾燥した。プリント基材は、ｅＰＴＦＥ膜のほぼ中央に印刷されたパターンで基材を１２８ｍｍｘ７８ｍｍにトリミングすることにより、刺繍フープから取り外した。
【０１７０】
ＵＴポリウレタン熱可塑性接着剤（Protechnic, Cernay France）を、18Q236グラビアパターンを使用して剥離紙上に印刷した。９１ｇ/ｍ２の非伸長ナイロン織布材料（スタイル131859、（MI 270）、Milliken and Company, Spartanburg, SC）を、しわを取り除くのにちょうど十分な張力で矩形フレームに拘束した。１１２ｍｍｘ１５２ｍｍの接着剤の印刷された剥離紙のシートをテキスタイル上に配置し、Tシャツプレスでテキスタイル及び剥離紙を１３５℃で約５秒間プレスすることにより、テキスタイルに熱ラミネートした。冷却したら、剥離紙を取り除き、接着剤ドットをテキスタイルに接着させたままにした。プリント回路をテキスタイルに接着するために、ｅＰＴＦＥ膜を最初に、プリントパターンをほぼ中央として１２８ｍｍｘ７８ｍｍにトリミングした。プリント回路は、テキスタイルに接着された接着ドットの上に中心が置かれ、図４の矢印４０２をテキスタイルの経糸方向で整列させた。次に、プリント回路をTシャツプレスにて１３５℃で約５秒間プレスすることにより、テキスタイルに熱ラミネートした。冷却後に、テキスタイルをフレームから解放した。
【０１７１】
抵抗測定v．伸長性
【０１７２】
抵抗測定v．伸長性試験を上記の試験方法に記載されているように行った。フレキシブル回路を５０％の歪みまで伸長したときに、回路の抵抗は有意に増加した。
【０１７３】
洗浄試験
【０１７４】
洗浄試験耐久性を、上記の試験方法に記載されているように行った。トレースの５０％が１メガオーム（ＭΩ）を超える前に、サンプルは１回の洗浄サイクルに耐えた（表１）。
【０１７５】
ＭＴＶＲ
【０１７６】
水蒸気透過速度を、上記の試験方法に記載されているように行った。ＭＶＴＲは１９２３９ｇ/ｍ２/２４時間と測定された（表１）。
【０１７７】
Ｋａｗａｂａｔａ試験
【０１７８】
Ｋａｗａｂａｔａ曲げ試験を、上記の試験方法に記載されているように行った。Ｋａｗａｂａｔａ曲げ試験値は０．０７１５グラム力−ｃｍ２/ｃｍと測定された。
【０１７９】
例１１
基材が９１ｇ/ｍ２の非伸長ナイロン織布材料（スタイル131859、（MI 270）、Milliken and Company, Spartanburg, SC）であったことを除いて、例８の材料及びプロセスに従ってフレキシブル回路を調製した。
【０１８０】
抵抗測定v．伸長性
【０１８１】
抵抗測定v．伸長性試験を、上記の試験方法に記載されているように行った。フレキシブル回路を５０％の歪みまで伸長したときに、回路の抵抗は有意に増加した。
【０１８２】
洗浄試験
【０１８３】
洗浄試験耐久性を、上記の試験方法に記載されているように行った。トレースの５０％が１メガオーム（ＭΩ）を超える前に、サンプルは１回の洗浄サイクルに耐えるものと決定された（表１）。
【０１８４】
ＭＴＶＲ
【０１８５】
フレキシブル回路の水蒸気透過速度を、上記の試験方法に記載されているように測定した。 ＭＶＴＲは１５６２ｇ/ｍ２/２４時間と測定された（表１）。
【０１８６】
Ｋａｗａｂａｔａ試験
【０１８７】
フレキシブル回路のＫａｗａｂａｔａ曲げ試験を上記の試験方法に記載されているように行なった。Ｋａｗａｂａｔａ曲げ試験値は０．０８０７グラム力−ｃｍ２/ｃｍと測定された。
【表２】
2021522092.tif 000005
【図１】
2021522092.tif 000006
【図２】
2021522092.tif 000007
【図３】
2021522092.tif 000008
【図４】
2021522092.tif 000009
【図５】
2021522092.tif 000010
【図６Ａ】
2021522092.tif 000011
【図６Ｂ】
2021522092.tif 000012
【図６Ｃ】
2021522092.tif 000013
【図７】
2021522092.tif 000014
【図８Ａ】
2021522092.tif 000015
【図８Ｂ】
2021522092.tif 000016
【国際調査報告】
2021522092.tif 000017
2021522092.tif 000018